(57)【要約】【課題】低コストでろう付性を高めることができるブレージングシートを提供することを目的とする。【解決手段】本発明は、マグネシウムを含有するアルミニウム合金からなる芯材と、この芯材の少なくとも一方の面に積層されるろう材とを備えるアルミニウム合金ブレージングシートであって、上記ろう材の一方の面に積層されるフラックス組成物からなるフラックス層を備え、上記フラックス組成物が、［Ａ］ＫＡｌＦ４を含むフラックス成分、及び［Ｂ］第１族元素及び第２族元素以外の元素を含み、Ｋを含まないフッ化物を含有し、上記フラックス層における上記［Ａ］フラックス成分１００質量部に対する上記［Ｂ］フッ化物の添加量Ｘ（質量部）と上記フラックス組成物の固形分換算での単位面積当たりの塗布量Ｙ（ｇ／ｍ２）との積を上記芯材のマグネシウム含有量Ｚ（質量％）で除した値が、５０ｇ／ｍ２以上８００ｇ／ｍ２以下であることを特徴とする。【選択図】図１
2016221547.tif 000002
【特許請求の範囲】
【請求項１】
マグネシウムを含有するアルミニウム合金からなる芯材と、
この芯材の少なくとも一方の面に積層されるろう材とを備えるアルミニウム合金ブレージングシートであって、
上記ろう材の一方の面に積層されるフラックス組成物からなるフラックス層を備え、
上記フラックス組成物が、
［Ａ］ＫＡｌＦ４を含むフラックス成分、及び
［Ｂ］第１族元素及び第２族元素以外の元素を含み、Ｋを含まないフッ化物
を含有し、
上記フラックス層における上記［Ａ］フラックス成分１００質量部に対する上記［Ｂ］フッ化物の添加量Ｘ（質量部）と上記フラックス組成物の固形分換算での単位面積当たりの塗布量Ｙ（ｇ／ｍ２）との積を上記芯材のマグネシウム含有量Ｚ（質量％）で除した値が、５０ｇ／ｍ２以上８００ｇ／ｍ２以下であることを特徴とするアルミニウム合金ブレージングシート。
【請求項２】
上記［Ｂ］フッ化物がＡｌＦ３である請求項１に記載のアルミニウム合金ブレージングシート。
【請求項３】
上記フラックス組成物が、上記［Ａ］フラックス成分を含む粒子と、上記［Ｂ］フッ化物を含む粒子とを含有する請求項１又は請求項２に記載のアルミニウム合金ブレージングシート。
【請求項４】
上記フラックス組成物の固形分換算での単位面積当たりの塗布量Ｙ（ｇ／ｍ２）が５ｇ／ｍ２以上である請求項１、請求項２又は請求項３に記載のアルミニウム合金ブレージングシート。
【請求項５】
表面にろう材が積層されたマグネシウム含有アルミニウム合金芯材のろう付用フラックス組成物であって、
［Ａ］ＫＡｌＦ４を含むフラックス成分、及び
［Ｂ］第１族元素及び第２族元素以外の元素を含み、Ｋを含まないフッ化物
を含有し、
上記フラックス層における上記［Ａ］フラックス成分１００質量部に対する上記［Ｂ］フッ化物の添加量Ｘ（質量部）と上記フラックス組成物の固形分換算での単位面積当たりの塗布量Ｙ（ｇ／ｍ２）との積を上記芯材のマグネシウム含有量Ｚ（質量％）で除した値が、５０ｇ／ｍ２以上８００ｇ／ｍ２以下であることを特徴とするフラックス組成物。
【請求項６】
マグネシウムを含有するアルミニウム合金からなる芯材と、この芯材の少なくとも一方の面に積層されるろう材とを備えるアルミニウム合金ブレージングシートへのフラックス組成物塗布方法であって、
フラックス組成物を上記ろう材の一方の面に塗布する工程を備え、
上記フラックス組成物が、
［Ａ］ＫＡｌＦ４を含むフラックス成分、及び
［Ｂ］第１族元素及び第２族元素以外の元素を含み、Ｋを含まないフッ化物
を含有し、
上記フラックス組成物塗布工程で、上記［Ａ］フラックス成分１００質量部に対する上記［Ｂ］フッ化物の添加量Ｘ（質量部）と上記フラックス組成物の固形分換算での単位面積当たりの塗布量Ｙ（ｇ／ｍ２）との積を上記芯材のマグネシウム含有量Ｚ（質量％）で除した値が、５０ｇ／ｍ２以上８００ｇ／ｍ２以下となるように上記フラックス組成物を塗布することを特徴とするフラックス組成物塗布方法。
【発明の詳細な説明】
【技術分野】
【０００１】
本発明は、アルミニウム合金ブレージングシート、フラックス組成物及びフラックス組成物塗布方法に関する。
【背景技術】
【０００２】
近年、環境問題に対する関心が高まっており、例えば自動車業界においても燃費向上等を目的とした軽量化が進んでいる。この軽量化のニーズに対応し、自動車用の熱交換器アルミニウム合金ブレージングシート（以下、ブレージングシートともいう）の薄肉化及び高強度化の検討が盛んに行われている。上記ブレージングシートとしては、犠性材（例えばＡｌ−Ｚｎ系）、芯材（例えばＡｌ−Ｓｉ−Ｍｎ−Ｃｕ系）及びろう材（例えばＡｌ−Ｓｉ系）の順からなる三層構造を有するものが一般的であり、高強度化を図るべく上記芯材へマグネシウム（Ｍｇ）添加による高強度化の検討が進められている。
【０００３】
また、熱交換器等の組み立ての際のブレージングシートの接合には、フラックスろう付法が広く採用されている。このフラックスとはろう付性を高めるものであり、一般的にはＫＡｌＦ４を主成分として含むもの等が用いられている。
【０００４】
しかし、マグネシウムを含有するアルミニウム合金からなる芯材を備えるブレージングシートは、上記従来のフラックスを用いた場合、ろう付性を阻害するという不都合がある。この原因は、ろう付のための加熱時に、芯材中のマグネシウムがろう材表面へ拡散し、このマグネシウムとフラックス成分とが反応して高融点化合物（ＫＭｇＦ３及びＭｇＦ２等）が形成されることで、フラックス成分が消費され、フラックスによる酸化被膜除去作用が低下するためであるといわれている。このため、マグネシウム含有アルミニウム合金用のフラックス組成物の開発が自動車用の熱交換器等の軽量化を進めるために必要とされている。
【０００５】
このような中、マグネシウム含有アルミニウム合金を芯材とするブレージングシートのろう付性を向上させるフラックス組成物として、従来のフラックス成分に（１）ＣｓＦを添加したもの（特開昭６１−１６２２９５号公報参照）や、（２）ＣａＦ２、ＮａＦ又はＬｉＦを添加したもの（特開昭６１−９９５６９号公報参照）が検討されている。
【０００６】
しかし、上記（１）のＣｓＦが添加されたフラックス組成物は、Ｃｓが非常に高価であるため、大量生産等には不向きであり実用性が低い。一方、上記（２）のＣａＦ２等が添加されたフラックス組成物によれば、これらの化合物の添加によりフラックスが低融点化するためフラックスの流動性は向上する。しかし、このフラックス組成物においてもフラックスとマグネシウムとは従来どおり反応するため、ろう付性が十分には向上しない。また一般的には、フラックスの塗布量を増加させることでろう付性が高まることが知られているが、単純な塗布量の増加は高コスト化の要因となることから、低コストで優れたろう付を可能とするフラックスの開発が求められている。
【先行技術文献】
【特許文献】
【０００７】
【特許文献１】特開昭６１−１６２２９５号公報
【特許文献２】特開昭６１−９９５６９号公報
【発明の概要】
【発明が解決しようとする課題】
【０００８】
本発明は、上述の事情に基づいてなされたものであり、低コストでろう付性を高めることができるブレージングシート及びフラックス組成物を提供することを目的とする。
【課題を解決するための手段】
【０００９】
本発明者は、マグネシウム含有アルミニウム合金のろう付性低下原因が、従来報告されているマグネシウムとフラックス成分（ＫＡｌＦ４）とが反応し、マグネシウムを含む高融点化合物が形成されることだけではなく、ろう付性を向上させる低融点共晶組成物であるＫＡｌＦ４のフラックス組成物中の相対量が減少することもろう付性低下の一因であることに着目した。そこで、このＫＡｌＦ４のフラックス成分中の相対量を維持するため、フラックス成分に特定のフッ化物を特定量添加することで、ろう付性が改善できることを見出し、本発明を完成させるに至った。
【００１０】
すなわち、上記課題を解決するためになされた発明は、マグネシウムを含有するアルミニウム合金からなる芯材と、この芯材の少なくとも一方の面に積層されるろう材とを備えるアルミニウム合金ブレージングシートであって、上記ろう材の一方の面に積層されるフラックス組成物からなるフラックス層を備え、上記フラックス組成物が、［Ａ］ＫＡｌＦ４を含むフラックス成分、及び［Ｂ］第１族元素及び第２族元素以外の元素を含み、Ｋを含まないフッ化物を含有し、上記フラックス層における上記［Ａ］フラックス成分１００質量部に対する上記［Ｂ］フッ化物の添加量Ｘ（質量部）と上記フラックス組成物の固形分換算での単位面積当たりの塗布量Ｙ（ｇ／ｍ２）との積を上記芯材のマグネシウム含有量Ｚ（質量％）で除した値が、５０ｇ／ｍ２以上８００ｇ／ｍ２以下であることを特徴とする。
【００１１】
当該ブレージングシートは、［Ｂ］フッ化物を含有することから、この［Ｂ］フッ化物がろう付時に［Ａ］フラックス成分のマグネシウムとの反応による組成変化を抑制する役割を果たし、ＫＡｌＦ４の量が維持されると考えられる。さらに当該ブレージングシートでは、上記関係を満たすようにフラックス層に［Ｂ］フッ化物を添加することで、ＫＡｌＦ４のフラックス成分中の相対量を的確に維持できるため、ろう付性が効果的に改善される。その結果、当該ブレージングシートは、低コストで高いろう付性を発揮することができる。
【００１２】
上記［Ｂ］フッ化物がＡｌＦ３であるとよい。このように上記［Ｂ］フッ化物がＡｌＦ３であることで、さらに効率的にＫＡｌＦ４の量が維持できると考えられる。
【００１３】
上記フラックス組成物が、上記［Ａ］フラックス成分を含む粒子と、上記［Ｂ］フッ化物を含む粒子とを含有するとよい。このように［Ａ］フラックス成分と［Ｂ］フッ化物とが、それぞれの別の粒子からなることで、［Ａ］フラックス成分と［Ｂ］フッ化物との反応を抑えて、フラックス組成物の高融点化による流動性の悪化を抑制し易く、その結果、ろう付性をより向上できる。
【００１４】
上記フラックス組成物の固形分換算での単位面積当たりの塗布量Ｙ（ｇ／ｍ２）としては、５ｇ／ｍ２以上が好ましい。上記フラックス組成物の固形分換算での単位面積当たりの塗布量を上記範囲とすることで、ＫＡｌＦ４のフラックス成分中の相対量の不足を抑えて、ろう付性がさらに向上できる。
【００１５】
また、上記課題を解決するためになされた別の発明は、表面にろう材が積層されたマグネシウム含有アルミニウム合金芯材のろう付用フラックス組成物であって、［Ａ］ＫＡｌＦ４を含むフラックス成分、及び［Ｂ］第１族元素及び第２族元素以外の元素を含み、Ｋを含まないフッ化物を含有し、上記フラックス層における上記［Ａ］フラックス成分１００質量部に対する上記［Ｂ］フッ化物の添加量Ｘ（質量部）と上記フラックス組成物の固形分換算での単位面積当たりの塗布量Ｙ（ｇ／ｍ２）との積を上記芯材のマグネシウム含有量Ｚ（質量％）で除した値が、５０ｇ／ｍ２以上８００ｇ／ｍ２以下であることを特徴とする。
【００１６】
当該フラックス組成物は、上記関係を満たすようにフラックス層に［Ｂ］フッ化物を添加することで、ＫＡｌＦ４のフラックス成分中の相対量を的確に維持することができ、ろう付性が効果的に改善される。その結果、当該フラックス組成物は、低コストで高いろう付性を発揮することができる。
【００１７】
また、上記課題を解決するためになされた別の発明は、マグネシウムを含有するアルミニウム合金からなる芯材と、この芯材の少なくとも一方の面に積層されるろう材とを備えるアルミニウム合金ブレージングシートへのフラックス組成物塗布方法であって、フラックス組成物を上記ろう材の一方の面に塗布する工程を備え、上記フラックス組成物が、［Ａ］ＫＡｌＦ４を含むフラックス成分、及び［Ｂ］第１族元素及び第２族元素以外の元素を含み、Ｋを含まないフッ化物を含有し、上記フラックス組成物塗布工程で、上記［Ａ］フラックス成分１００質量部に対する上記［Ｂ］フッ化物の添加量Ｘ（質量部）と上記フラックス組成物の固形分換算での単位面積当たりの塗布量Ｙ（ｇ／ｍ２）との積を上記芯材のマグネシウム含有量Ｚ（質量％）で除した値が、５０ｇ／ｍ２以上８００ｇ／ｍ２以下となるように上記フラックス組成物を塗布することを特徴とする。
【００１８】
当該フラックス組成物塗布方法は、上記関係を満たすように［Ｂ］フッ化物フラックスをろう材へ塗布することにより、ＫＡｌＦ４のフラックス成分中の相対量を的確に維持することができ、ろう付性が効果的に改善される。その結果、当該フラックス組成物塗布方法は、低コストで高いろう付性をブレージングシートに付与できる。
【００１９】
なお、「フラックス組成物の塗布量」とは、フラックス組成物の固形分質量（ｇ）を塗布する面の面積（ｍ２）で除することで算出される値である。
【発明の効果】
【００２０】
以上説明したように、本発明のブレージングシート及びフラックス組成物は、ＫＡｌＦ４のフラックス成分中の相対量を的確に維持できるため、低コストでろう付性を高めることができる。従って、本発明のブレージングシート又はフラックス組成物によりろう付された構造体は、高い強度と軽量化とを両立させることができ、例えば自動車の熱交換器等として用いることができる。
【図面の簡単な説明】
【００２１】
【図１】本発明の一実施形態のブレージングシートを示す模式的断面図
【図２】ブレージングシートのろう付性の評価方法を示す模式図
【図３】フッ化物の添加量Ｘ及びフラックス組成物の塗布量Ｙの積をブレージングシートの芯材のマグネシウム含有量Ｚで除した値（Ｘ×Ｙ／Ｚ）とフィレット形成長さＬとの関係を示すグラフ
【図４】図１のブレージングシートとは異なる実施形態のブレージングシートを示す模式的断面図
【発明を実施するための形態】
【００２２】
以下、本発明のブレージングシート及びフラックス組成物の実施の形態について図を参照しつつ説明する。
【００２３】
図１のブレージングシート１は、マグネシウムを含有するアルミニウム合金からなる芯材２と、この芯材２の少なくとも一方の面に積層されるろう材であるろう材３と、このろう材３の一方の面に積層されるフラックス組成物からなるフラックス層４とを備える。
【００２４】
＜芯材＞
芯材２は、マグネシウムを含有したアルミニウム合金を主成分とする。マグネシウム含有アルミニウム合金は高強度であるため、このように芯材２にマグネシウム含有アルミニウム合金を用いることで、当該ブレージングシート１の軽量化が図れる。また、後述するフラックス組成物によりフラックス層４が形成されているため、このようにマグネシウム含有アルミニウム合金を用いても、優れたろう付性を発揮することができる。
【００２５】
上記芯材２の平均厚さとしては特に限定されない。
【００２６】
上記芯材２のマグネシウム含有量Ｚとしては、０．１質量％以上が好ましく、０．３質量％超がより好ましく、０．４５質量％以上がさらに好ましい。また、上記芯材２のマグネシウム含有量Ｚの上限としては、１質量％が好ましく、０．８質量％がより好ましい。マグネシウム含有量が上記上限を超える場合、当該ブレージングシート１のろう付性が十分に発揮されないおそれがある。一方、マグネシウム含有量が上記下限未満である場合、当該ブレージングシート１の強度が不足するおそれがある。
【００２７】
なお、上記芯材２としては、マグネシウム以外の成分としてＳｉ、Ｍｎ、Ｃｕ、Ｔｉ等を合計５質量％以下含有したものを用いてもよい。
【００２８】
＜ろう材＞
ろう材３の材質としては、特に限定されず、公知のろう材を用いることができる。中でも［Ａ］フラックス成分の融点より約１０〜１００℃高い融点を有するものが好ましく、例えばＡｌ−Ｓｉ合金を挙げることができる。また、Ｓｉ含有量が３質量部以上１５質量部以下であるＡｌ−Ｓｉ合金がより好ましい。これらのＡｌ−Ｓｉ合金（ろう材）には、ＺｎやＣｕなどの他の成分が含有されていてもよい。
【００２９】
ろう材３の平均厚さのブレージングシート全厚に対する割合（クラッド率）としては特に限定されず、例えば３％以上４０％以下することができる。
【００３０】
＜フラックス層＞
フラックス層４は、上記フラックス組成物から形成される層である。以下、当該フラックス組成物について詳説する。
【００３１】
フラックス層４を形成する当該フラックス組成物は、［Ａ］ＫＡｌＦ４を含むフラックス成分、及び［Ｂ］第１族元素及び第２族元素以外の元素を含み、Ｋを含まないフッ化物を含有する。
【００３２】
当該フラックス組成物は、［Ｂ］フッ化物を含有することから、この［Ｂ］フッ化物がろう付時に［Ａ］フラックス成分とマグネシウムとの反応による組成変化を抑制する役割を果たし、ＫＡｌＦ４の量が維持されると考えられる。従って、当該フラックス組成物によればろう付性確保に必要なＫＡｌＦ４の減少を抑えることができ、低コストでろう付性を高めることができる。また、［Ｂ］フッ化物は、［Ａ］フラックス成分によるろう付を阻害するものではない。以下、各成分について説明する。
【００３３】
［Ａ］フラックス成分
［Ａ］フラックス成分は、ＫＡｌＦ４を含むろう付用フラックス成分であればよく、特に限定されるものではない。この［Ａ］フラックス成分は、ろう付時の加熱昇温過程において、ろう材３の成分より先に溶融し、芯材表面の酸化膜を除去する機能を発揮する。
【００３４】
［Ａ］フラックス成分は、ＫＡｌＦ４以外の他の成分を含んでいてもよい。このＫＡｌＦ４以外の成分としては、特に限定されず、公知のフラックス成分に含まれるものを挙げることができる。この任意成分としては、例えばＫＦ、Ｋ２ＡｌＦ５、Ｋ３ＡｌＦ６等の他のフッ化物や、Ｋ２（ＡｌＦ５）（Ｈ２Ｏ）等の水和物などを挙げることができる。上記他の成分の中で、例えばＫ２ＡｌＦ５等は、ろう付加熱中にＭｇと反応してＫ３ＡｌＦ６を形成し、このＫ３ＡｌＦ６が［Ｂ］フッ化物と反応してＫＡｌＦ４を生成し、この結果ろう付性がさらに向上すると考えられる。また、Ｋ３ＡｌＦ６がはじめから存在する場合も、これが［Ｂ］フッ化物と反応することで、ＫＡｌＦ４を生成する効果が奏されると考えられる。このように必須成分としてのＫＡｌＦ４以外に他の成分が含まれていても、Ｋ３ＡｌＦ６が生成又は存在する状態で［Ｂ］フッ化物を存在させることで、ろう付性がさらに向上すると考えられる。
【００３５】
［Ａ］フラックス成分におけるＫＡｌＦ４の含有率の下限としては、特に限定されないが、５０質量％が好ましく、７０質量％がより好ましい。
【００３６】
［Ａ］フラックス成分の存在形態としては、特に限定されないが、［Ａ］フラックス成分を含む粒子の状態が好ましく、［Ｂ］フッ化物を含まない粒子（例えば［Ａ］フラックス成分のみからなる粒子）の状態がさらに好ましい。この粒子の形状は、特に限定されず、球形、不定形等が採用される。［Ａ］フラックス成分と［Ｂ］フッ化物とを含む粒子を用いた場合、［Ｂ］フッ化物の存在によって［Ａ］フラックス成分が高融点化する場合がある。そこで、［Ａ］フラックス成分と［Ｂ］フッ化物とをそれぞれ別の粒子とすることで、［Ａ］フラックス成分の高融点化を抑制することができ、その結果、ろう付性をさらに高めることができる。また、フラックス組成物が粒子の集合体となるため取り扱いが容易になる。
【００３７】
［Ａ］フラックス成分の融点に対する当該フラックス組成物の融点の上昇の上限としては、１５℃が好ましく、１０℃がより好ましい。また、当該フラックス組成物の融点の上限としては、５８０℃が好ましく、５７０℃がより好ましい。このように当該フラックス組成物の高融点化を抑えることで、より高いろう付性を発揮することができる。なお、当該フラックス組成物の融点の下限としては、特に制限されないが、例えば５２０℃とすることができ、５４０℃が好ましい。
【００３８】
［Ｂ］フッ化物
［Ｂ］フッ化物は、第１族元素（水素、リチウム、ナトリウム、カリウム、ルビジウム、セシウム及びフランシウム）及び第２族元素（ベリリウム、マグネシウム、カルシウム、ストロンチウム、バリウム及びラジウム）以外の元素を含み、Ｋ（カリウム）を含まないフッ化物であれば特に限定されない。ただし、［Ｂ］フッ化物としては、ろう付時にＫＡｌＦ４がマグネシウムと反応して消費されるＡｌＦ３量を抑え、ＫＡｌＦ４の量が維持できる成分であるとよいと考えられる。
【００３９】
上記［Ｂ］フッ化物としては、例えばＡｌＦ３、ＣｅＦ３、ＢａＦ２等を挙げることができる。これらの中でも、第１３族元素（ホウ素、アルミニウム、ガリウム、インジウム等）を含むフッ化物が好ましく、アルミニウムを含むフッ化物及び第１３族元素のフッ化物がより好ましい。
【００４０】
また、上記フッ化物の中でもＡｌＦ３が特に好ましい。ＡｌＦ３を用いることで、さらに効率的にＫＡｌＦ４の量が維持できる。なお、ＡｌＦ３は、水和物であってもよいが、無水物が好ましい。
【００４１】
［Ｂ］フッ化物の存在形態としては、特に限定されないが、［Ｂ］フッ化物を含む粒子の状態が好ましく、［Ａ］フラックス成分を含まない粒子（例えば［Ｂ］フッ化物のみからなる粒子）の状態がさらに好ましい。この粒子の形状は、特に限定されず、球形、不定形等が採用される。上述したように［Ａ］フラックス成分と［Ｂ］フッ化物とをそれぞれ別の粒子とすることで、［Ａ］フラックス成分の高融点化を抑制することができ、ろう付性をさらに高めることができる。
【００４２】
［Ｂ］フッ化物の平均粒径ｄの下限としては、０．１μｍが好ましく、１μｍがより好ましく、５μｍがさらに好ましい。［Ｂ］フッ化物の平均粒径ｄが上記下限未満であると、当該フラックス組成物における固相率が上昇して流動性が低下するおそれがあるほか、粒子の製造が困難になるおそれがある。
【００４３】
当該ブレージングシート１は、上記フラックス層４における上記［Ａ］フラックス成分１００質量部に対する上記［Ｂ］フッ化物の添加量Ｘ（質量部）と上記フラックス組成物の固形分換算での単位面積当たりの塗布量Ｙ（ｇ／ｍ２）との積を上記芯材２のマグネシウム含有量Ｚ（質量％）で除した値（Ｘ×Ｙ／Ｚ）が、５０ｇ／ｍ２以上８００ｇ／ｍ２以下である。
【００４４】
上記関係が成り立つメカニズムは十分には解明できていないが、以下のように推察される。ろう付時におけるフラックス組成物中のＫＡｌＦ４とマグネシウムとの反応式は、種々提唱されているが、フラックス成分とマグネシウムとの反応による生成物はＭｇＦ２及びＫＭｇＦ３であり、Ｋ３ＡｌＦ６がフラックス成分の組成変化による二次生成物であると仮定すると、下記式（１）で表されると考えられる（軽金属溶接、Ｖｏｌ．３５，Ｎｏ．１（１９９７）、竹本らを参照）。
４ＫＦ＋１４ＡｌＦ３＋２１Ｍｇ→４ＫＭｇＦ３＋１７ＭｇＦ２＋１４Ａｌ・・（１）
【００４５】
上記式（１）より、２１ｍｏｌのＭｇに対し４ｍｏｌのＫＦ及び１４ｍｏｌのＡｌＦ３が消費される。つまり、共にＫＡｌＦ４が分解して生成するＫＦ及びＡｌＦ３では、ＡｌＦ３の方がＫＦに比べて１０ｍｏｌ消費量が大きい。この消費量の差分に相当するＡｌＦ３を補うために、［Ｂ］フッ化物を添加することで、上記式（１）で消費されるＡｌＦ３の量が抑えられ、ＫＡｌＦ４の量を維持できると考えられる。
【００４６】
上述の添加すべき［Ｂ］フッ化物の添加量Ｘについて検討する。まず、上記式（１）から消費されるＫＦ及びＡｌＦ３は、反応に関与するマグネシウム量に比例すると考えられ、このマグネシウム量は、芯材のマグネシウム含有量Ｚに比例すると考えられる。また、［Ｂ］フッ化物の添加量Ｘを過剰に添加すると、上記式（１）に寄与しないフッ化物が増加し、フラックス組成物におけるＫＡｌＦ４の相対量が低下するため、ろう付性が低下する。一方、フラックス組成物の塗布量Ｙが多くＫＡｌＦ４が多く存在する場合は、［Ｂ］フッ化物の添加量Ｘは少なくてよい。以上の検討から本発明者は、［Ｂ］フッ化物の添加量Ｘとフラックス組成物の塗布量Ｙとの積を芯材のマグネシウム含有量Ｚで除した値に着目した。
【００４７】
実際のろう付時には上記以外のＫＡｌＦ４の分解反応が生じる可能性があり、また添加した［Ｂ］フッ化物が全てＫＡｌＦ４の維持に寄与するとは限らない（他の物質と反応する可能性がある）ため、本発明者は上記考察に基づいて、上記Ｘ×Ｙ／Ｚの最適範囲を確認すべく以下の試験を行った。まず、［Ａ］フラックス成分及び［Ｂ］フッ化物としてＡｌＦ３を純水に添加し、懸濁させることでフラックス組成物を得た。なお、［Ａ］フラックス成分としては、ＫＡｌＦ４を９５質量％含む森田化学工業株式会社の「ＦＬ−７」を用いた。［Ｂ］ＡｌＦ３としては、粒子状のものを用いた。
【００４８】
次に、マグネシウムを含有するアルミニウム合金（ＪＩＳ合金番号３００３）にさらにマグネシウムを０．５８質量％以上１．０２質量％以下添加した芯材用アルミニウム合金、及びＳｉを含有するアルミニウム合金（ＪＩＳ合金番号４０４５）に対し、常法によって溶解と鋳造と均質化処理とを行い、芯材用鋳塊（芯材用部材）、及びろう材用鋳塊を得た。ろう材用鋳塊については、それぞれ所定の厚さに熱間圧延して、犠牲材用部材及びろう材用部材を得た。そして、芯材用部材の一面側にろう材用部材を重ね合わせ、熱間圧延により圧着して板材とした。その後、冷間圧延を行い、０．２ｍｍの平均板厚のブレージングシート基材とした。さらに、ブレージングシート基材の表面（ろう材表面）に、得られた上記フラックス組成物を塗布して乾燥させることでフラックス層を形成し、ブレージングシートを得た。なお、このように懸濁状のフラックス組成物を塗布し、純水を乾燥除去することで、粉末状の各成分が均一に塗布できるようにした。また、フラックス組成物の塗布量Ｙは、塗布前及び塗布後のブレージングシートの質量の差分を塗布面積（０．００１５ｍ２）で除し算出した。
【００４９】
上記ブレージングシートのろう付性を軽金属溶接構造協会規格（ＬＷＳ  Ｔ８８０１）に準じた方法で評価した。具体的な評価方法について図２を参照しつつ、以下に示す。まず下板１０１として、得られた各ブレージングシートをフラックス層を上面にして静置した。この下板１０１の上面に、上板１０２として、板厚１．０ｍｍのＡ３００３合金（母材）を立てて配置した。なお、下板１０１と上板１０２の一端との間にはＳＵＳ製の棒状（φ１ｍｍ）のスペーサー１０３を挟み、下板１０１と上板１０２の一端との間に隙間を設けた。また、下板１０１及び上板１０２の接触点とスペーサー１０３との距離は５５ｍｍとした。
【００５０】
上述の状態で間隙充填試験を実施した。具体的には露点−４０℃、酸素濃度１００ｐｐｍ以下の雰囲気下において６００℃で５分加熱することで、下板１０１と上板１０２とのろう付を行った。室温から６００℃までの平均昇温速度は５０℃／ｍｉｎとした。そしてこのろう付加熱により形成されたフィレット１０４の長さ（フィレット形成長さＬ）を測定した。
【００５１】
［Ｂ］フッ化物の添加量Ｘ及びフラックス組成物の塗布量Ｙを変化させて上記試験を繰り返すことで、図３のグラフに示す上記Ｘ×Ｙ／Ｚとフィレット形成長さＬとの関係を得た。この図３のグラフからわかるように、上記Ｘ×Ｙ／Ｚが５０以上８００以下の場合は、フィレット形成長さが著しく大きくろう付性がよい。逆に上記Ｘ×Ｙ／Ｚが５０未満又は８００を超える場合、フィレット形成長さが１０ｍｍ未満となるため、ろう付性が劣る。従って、上記Ｘ×Ｙ／Ｚの最適範囲が５０ｇ／ｍ２以上８００ｇ／ｍ２以下であることが導出される。
【００５２】
なお、上記Ｘ×Ｙ／Ｚの下限としては、１００ｇ／ｍ２がより好ましく、１５０ｇ／ｍ２が更に好ましい。また、上記Ｘ×Ｙ／Ｚの上限としては、６００ｇ／ｍ２がより好ましく、４００ｇ／ｍ２が更に好ましい。上記Ｘ×Ｙ／Ｚが上記下限未満である場合、ＫＡｌＦ４のフラックス成分中の相対量が十分に維持されず、ろう付性が低下するおそれがある。一方、上記Ｘ×Ｙ／Ｚが上記上限を超える場合、上記［Ｂ］フッ化物の添加量Ｘが相対的に大きくなり、ＫＡｌＦ４の生成に寄与しない［Ｂ］フッ化物が増加するため、ろう付性が低下するおそれがある。
【００５３】
上記［Ｂ］フッ化物の添加量Ｘの下限としては、２質量部が好ましく、５質量部がより好ましい。また、上記［Ｂ］フッ化物の添加量Ｘの上限としては、５０質量部が好ましく、３０質量部がより好ましい。上記［Ｂ］フッ化物の添加量Ｘが上記下限未満である場合、上記フラックス組成物の塗布量Ｙを増やす必要があり、ろう付のコストが上昇するおそれがある。一方、上記［Ｂ］フッ化物の添加量Ｘが上記上限を超える場合、ＫＡｌＦ４のフラックス成分中の相対量が不足し、ろう付性が低下するおそれがある。
【００５４】
上記フラックス組成物の固形分換算での単位面積当たりの塗布量Ｙの下限としては、５ｇ／ｍ２が好ましく、８ｇ／ｍ２がより好ましい。上記塗布量Ｙが上記下限未満である場合、［Ａ］フラックス成分が相対量が不足し、ろう付性が低下するおそれがある。
【００５５】
［Ｃ］その他成分
当該フラックス組成物には、本発明の効果を阻害しない範囲で［Ａ］フラックス成分、［Ｂ］フッ化物以外の成分が含有されていてもよい。この成分としては、例えばＮａＦ、ＬｉＦ、ＣｓＦ、ＣａＦ２等の低融点化剤を挙げることができる。低融点化剤を含有させることで、［Ａ］フラックス成分の高融点化を抑制し、ろう付性をより高めることができる。
【００５６】
当該ブレージングシート１のサイズは、特に限定されず、公知のサイズを適用することができる。例えば当該ブレージングシート１の厚さとしては、０．１ｍｍ以上２ｍｍ以下とすることができる。また、当該ブレージングシート１の製造方法も特に限定されず、公知の方法で製造することができる。
【００５７】
（本発明のブレージングシートの使用方法）
当該ブレージングシート１は、公知の方法で使用（ろう付）することができる。当該ブレージングシート１をろう付する際の加熱条件（温度、昇温速度、酸素濃度等）等としては、例えば次のような条件を挙げることができる。
【００５８】
ろう付時の加熱温度としては、芯材２のアルミニウム合金の融点より低くかつフラックスの融点より高い温度（例えば５８０℃以上６１５℃以下）とすることで、フラックス成分及びろう材３を溶融させて、ろう付を行うことができる。
【００５９】
また、ろう付時の加熱時間は特に限定はされないが、ろう付性を阻害するマグネシウムの拡散量を低減するためには拡散量が多くなる高温（４５０℃以上）の保持時間が長くなり過ぎない方が好ましい。このため、加熱時間は例えば２０分以下程度である。
【００６０】
また、上記加熱の際は公知の環境条件とすればよく、好ましくは不活性ガス雰囲気等の非酸化性雰囲気中で行うことが好ましい。この加熱の際の酸素濃度としては、酸化を抑制する観点から１０００ｐｐｍ以下が好ましく、４００ｐｐｍ以下がより好ましく、１００ｐｐｍ以下が更に好ましい。また、この加熱の際の環境の露点としては、−３５℃以下が好ましい。
【００６１】
（構造体）
当該ブレージングシート１から形成される構造体は、ろう付部分が強固に接合されている。従って、上記構造体は、マグネシウム含有アルミニウム合金を用いた構造体として高い強度と軽量化とを両立させることができる。
【００６２】
上記構造体としては具体的には、ラジエータ、エバポレータ、コンデンサ等の自動車用熱交換器等を挙げることができる。このような熱交換器は、マグネシウムを含有するアルミニウム合金材（芯材）を備える当該ブレージングシート１が用いられていることで高強度化及び薄肉化が図られている。また、このような熱交換器は、当該ブレージングシート１のフラックス組成物によって、ろう付性に優れ、強固にろう付されている。
【００６３】
＜利点＞
当該ブレージングシート１は、［Ｂ］フッ化物を含有することから、この［Ｂ］フッ化物がろう付時に［Ａ］フラックス成分のマグネシウムとの反応による組成変化を抑制する役割を果たし、ＫＡｌＦ４の量が維持されると考えられる。さらに当該ブレージングシート１では、上記関係を満たすようにフラックス層４に［Ｂ］フッ化物を添加することで、ＫＡｌＦ４のフラックス成分中の相対量を的確に維持できるため、ろう付性が効果的に改善される。その結果、当該ブレージングシート１は、低コストで高いろう付性を発揮することができる。
【００６４】
＜フラックス組成物塗布方法＞
次に本発明のフラックス組成物塗布方法の実施の形態について説明する。
【００６５】
当該フラックス組成物塗布方法は、マグネシウムを含有するアルミニウム合金からなる芯材と、この芯材の少なくとも一方の面に積層されるろう材とを備えるブレージングシートへのフラックス組成物塗布方法であって、フラックス組成物準備工程、フラックス組成物塗布工程及び分散媒乾燥除去工程を主に備える。
【００６６】
（フラックス組成物準備工程）
フラックス組成物準備工程では、フラックス組成物を製造する。上記フラックス組成物の製造方法としては、特に限定されず、例えば［Ａ］フラックス成分、［Ｂ］フッ化物、及び必要に応じて［Ｃ］その他成分である低融点化剤等を分散媒に混合する方法が挙げられる。この時、［Ｂ］フッ化物は［Ａ］フラックス成分１００質量部に対する添加量が所望の値Ｘ（質量部）となるように添加する。また、上記分散媒成分としては、アルコール等の有機溶媒や水を用いることができるが、通常水が用いられる。
【００６７】
この混合の方法としては、例えば（１）それぞれ粉末状の成分を均一混合し、粉末状のフラックス組成物として得る方法、（２）それぞれ粉末状の各成分を混合してルツボ等で加熱溶融した後、冷却し固形状又は粉末状のフラックス組成物として得る方法、（３）それぞれ粉末状の各成分を水等の溶媒中に懸濁させペースト状又はスラリー状のフラックス組成物として得る方法などを挙げることができる。上述のように、［Ａ］フラックス成分を含む粒子と［Ｂ］フッ化物を含む粒子とを含有させるためには、（１）及び（３）の方法が好ましい。
【００６８】
（フラックス組成物塗布工程）
フラックス組成物塗布工程では、上記フラックス組成物準備工程で得たフラックス組成物をマグネシウム含有アルミニウム合金芯材の少なくとも一方の面に積層されたろう材に塗布する。フラックス組成物の固形分換算での単位面積当たりの塗布量Ｙ（ｇ／ｍ２）は、上記芯材のマグネシウム含有量をＺ（質量％）とするとき、Ｘ×Ｙ／Ｚが５０ｇ／ｍ２以上８００ｇ／ｍ２以下となる塗布量とする。
【００６９】
フラックス組成物の塗布方法としては特に限定されないが、例えばスプレー等を用いて粉末状のフラックスをそのままろう材表面に塗布する方法や、スラリー状又はペースト状のフラックス組成物をろう材表面へ塗布、浸漬する方法等を挙げることができる。
【００７０】
（分散媒乾燥除去工程）
分散媒乾燥除去工程では、上記フラックス組成物塗布工程で塗布したフラックス組成物の分散媒を乾燥除去し、フラックス層を形成する。分散媒の乾燥除去方法としては特に限定されないが、例えば大気中で分散媒を自然乾燥させる方法を挙げることができる。
【００７１】
＜利点＞
当該フラックス組成物塗布方法は、上記関係を満たすように［Ｂ］フッ化物をろう材へ塗布することにより、ＫＡｌＦ４のフラックス成分中の相対量を的確に維持することができ、芯材のろう付性が効果的に改善される。その結果、当該フラックス組成物塗布方法は、低コストで高いろう付性をブレージングシートに付与できる。
【００７２】
［その他の実施形態］
本発明のブレージングシートは、上記実施形態に限定されるものではない。例えば当該ブレージングシートは、芯材とろう材との層構造として、ろう材／芯材／ろう材（三層両面ろう材）や、ろう材／芯材／中間層／ろう材（四層材）などの三層以上の構造を有していてもよい。
【００７３】
また、図４に示すブレージングシート１１のように、芯材２の他方の面に積層され、芯材２より電位が卑な犠牲材５をさらに備えていてもよい。このように犠牲材５を備えることで、当該ブレージングシート１１は耐食性に優れる。
【００７４】
上記犠牲材５の材質としては、芯材２より電位が卑であるものであれば特に限定されないが、例えばＺｎ含有量が１質量％以上１０質量％以下のＡｌ−Ｚｎ系合金や、このＡｌ−Ｚｎ合金にＳｉを０．５質量％以上１．１質量％以下、Ｍｎを２．０質量％以下で添加したＡｌ合金等を挙げることができる。
【００７５】
さらに本発明のフラックス組成物は、犠牲材の表面に積層することも可能である。そのため、ろう材が犠牲材であり、この犠牲材の表面にフラックス層が積層されたブレージングシートも本発明の意図する範囲内である。また、当該フラックス組成物を付着させるろう材としては、アルミニウム合金材であればろう材及び犠牲材に限定されない。
【実施例】
【００７６】
以下、実施例によって本発明をさらに詳細に説明するが、本発明はこれらの実施例に限定されるものではない。
【００７７】
［実施例１〜９及び比較例１〜７］
まず、［Ａ］フラックス成分及び［Ｂ］フッ化物としてＡｌＦ３を純水に添加し、懸濁させることでフラックス組成物を得た。なお、［Ａ］フラックス成分としては、ＫＡｌＦ４を９５質量％含む森田化学工業株式会社の「ＦＬ−７」を用いた。［Ｂ］ＡｌＦ３としては、粒子状のものを用いた。また、［Ｂ］ＡｌＦ３は［Ａ］フラックス成分１００質量部に対する添加量Ｘが表１に示す値となるように添加した。
【００７８】
次に、マグネシウムを含有するアルミニウム合金（ＪＩＳ合金番号３００３）にさらにマグネシウムを０．５８質量％以上１．０２質量％以下添加した芯材用アルミニウム合金、及びＳｉを含有するアルミニウム合金（ＪＩＳ合金番号４０４５）に対し、常法によって溶解と鋳造と均質化処理とを行い、芯材用鋳塊（芯材用部材）、及びろう材用鋳塊を得た。ろう材用鋳塊については、それぞれ所定の厚さに熱間圧延して、犠牲材用部材及びろう材用部材を得た。そして、芯材用部材の一面側にろう材用部材を重ね合わせ、熱間圧延により圧着して板材とした。その後、冷間圧延を行い、０．２ｍｍの平均板厚のブレージングシート基材とした。さらに、ブレージングシート基材の表面（ろう材表面）に、得られた上記フラックス組成物を塗布して乾燥させることでフラックス層を形成し、ブレージングシートを得た。なお、このように懸濁状のフラックス組成物を塗布し、純水を乾燥除去することで、粉末状の各成分が均一に塗布できるようにした。また、フラックス組成物の塗布量Ｙは、塗布前及び塗布後のブレージングシートの質量の差分を塗布面積（０．００１５ｍ２）で除し算出した。
【００７９】
［ろう付性の評価］
上記実施例１〜９及び比較例１〜７のブレージングシートのろう付性を軽金属溶接構造協会規格（ＬＷＳ  Ｔ８８０１）に準じた方法で評価した。具体的な評価方法について図２を参照しつつ、以下に示す。まず下板１０１として、得られた各ブレージングシートをフラックス層を上面にして静置した。この下板１０１の上面に、上板１０２として、板厚１．０ｍｍのＡ３００３合金（母材）を立てて配置した。なお、下板１０１と上板１０２の一端との間にはＳＵＳ製の棒状（φ１ｍｍ）のスペーサー１０３を挟み、下板１０１と上板１０２の一端との間に隙間を設けた。また、下板１０１及び上板１０２の接触点とスペーサーとの距離は５５ｍｍとした。
【００８０】
上述の状態で間隙充填試験を実施した。具体的には露点−４０℃、酸素濃度１００ｐｐｍ以下の雰囲気下において６００℃で５分加熱することで、下板１０１と上板１０２とのろう付を行った。室温から６００℃までの平均昇温速度は５０℃／ｍｉｎとした。そしてこのろう付加熱により形成されたフィレット１０４の長さ（フィレット形成長さＬ）を測定した。実施例１〜９及び比較例１〜７について測定結果を表１に示す。
【００８１】
（ろう付性の評価基準）
Ａ：フィレット形成長さが２０ｍｍ以上であり、ろう付性が極めて優れる。
Ｂ：フィレット形成長さが１４ｍｍ以上２０ｍｍ未満であり、ろう付性が優れる。
Ｃ：フィレット形成長さが１０ｍｍ以上１４ｍｍ未満であり、ろう付性が良い。
Ｄ：フィレット形成長さが１０ｍｍ未満であり、ろう付性が劣る。
【００８２】
【表１】
2016221547.tif 000003
【００８３】
表１に示されるように、実施例１〜９のブレージングシートは、比較例１〜７のブレージングシートに比べフィレット形成長さＬが大きい。実施例１〜９は、フッ化物添加量Ｘとフラックス組成物の塗布量Ｙとの積をマグネシウム含有量Ｚで除した値を５０ｇ／ｍ２以上８００ｇ／ｍ２以下としたことで、ろう付性に優れることが分かる。一方、比較例１〜７は、Ｘ×Ｙ／Ｚが上記範囲内にないため、ろう付性が劣る。
【００８４】
さらに詳細に見ると、表１においてフラックス組成物の塗布量Ｙが５ｇ／ｍ２である実施例１〜４を塗布量Ｙが３ｇ／ｍ２である実施例８、９と比較すると、実施例１〜４のフィレット形成長さＬは、実施例８、９のフィレット形成長さＬより大きい。これにより、フラックス組成物の塗布量Ｙを５ｇ／ｍ２以上とすることで、より高いろう付性が得られることが分かる。
【００８５】
また、表１においてフラックス組成物の塗布量Ｙが１０ｇ／ｍ２である実施例５〜７をフラックス組成物の塗布量Ｙが５ｇ／ｍ２である実施例１〜４と比較すると、実施例５〜７のフィレット形成長さＬは、実施例１〜４のフィレット形成長さＬより大きい。特にＸ×Ｙ／Ｚの値が等しい実施例４と実施例７とを比較すると、フラックス組成物の塗布量Ｙが１０ｇ／ｍ２である実施例７のフィレット形成長さＬの方が、フラックス組成物の塗布量Ｙが５ｇ／ｍ２である実施例４のフィレット形成長さＬよりも２倍以上大きい。これにより、フラックス組成物の塗布量Ｙを８ｇ／ｍ２以上とすることで、さらに高いろう付性が得られることが分かる。
【００８６】
さらに、表１においてフラックス組成物の塗布量Ｙが１０ｇ／ｍ２である実施例５〜７及び比較例５〜７を比較すると、実施例５〜７のフィレット形成長さＬは、比較例５〜７のフィレット形成長さＬより２倍以上大きい。フラックス組成物の塗布量Ｙと共にフッ化物添加量Ｘを調整し、Ｘ×Ｙ／Ｚを上記範囲内とすることで、極めて優れたろう付性が得られることが分かる。
【産業上の利用可能性】
【００８７】
本発明のブレージングシート及びフラックス組成物は、ＫＡｌＦ４のフラックス成分中の相対量を的確に維持できるため、低コストでろう付性を高めることができる。従って、本発明のブレージングシート又はフラックス組成物によりろう付された構造体は、高い強度と軽量化とを両立させることができ、例えば自動車の熱交換器等として用いることができる。
【符号の説明】
【００８８】
１、１１  ブレージングシート
２  芯材
３  ろう材
４  フラックス層
５  犠牲材
１０１  下板
１０２  上板
１０３  スペーサー
１０４  フィレット
【図１】
2016221547.tif 000004
【図２】
2016221547.tif 000005
【図３】
2016221547.tif 000006
【図４】
2016221547.tif 000007